(57)【特許請求の範囲】
【請求項１】
水酸化カルシウムと化学反応して、水に不溶性の安定化合物であるフッ化カルシウム，ケイフッ化カルシウム，炭酸カルシウム，クエン酸カルシウムを生成するフッ化物,フッ化水素化物,ケイフッ化物,炭酸化合物,炭酸水素化合物,カルボン酸,カルボン酸化合物のいずれか１つまたはこれらの混合物から選択されるエフロ発生防止剤を含む水溶液に、防かび剤,防藻剤を混合した溶液を作成し、この溶液を型枠脱型直後のコンクリート表面に塗布または散布する処理方法であって、
前記エフロ発生防止剤は、コンクリート表面の単位面積（１ｍ２）に対して、２００〜４００ｇとなるように塗布または分散し、
前記防かび剤，防藻剤は、有機系のイミダゾール，チアゾール系の単独配合物および両者の配合物のいずれか１つとし、前記エフロ発生防止剤を溶解した水溶液に対して添加することを特徴とするコンクリート表面の処理方法。
【発明の詳細な説明】
【０００１】
【発明の属する技術分野】
この発明は、コンクリート表面の処理方法に関するものである。
【０００２】
【従来の技術】
コンクリート構造物、特に、土木分野のコンクリート構造物は、表面にタイルや吹き付けなどの仕上げを行わず、打放し状態にするのが一般的である。
【０００３】
ところが、打放し状態のコンクリート構造物の表面には、これを自然環境にそのまま暴露すると、セメントの水和反応で生成した水酸化カルシウムが、浸透雨水によって構造物の表面に溶出し、空気中の炭酸ガスと反応して、エフロレッセンス(炭酸カルシウム、以下、エフロと略称する)となり、コンクリート表面が雨だれ状に白色化する。
【０００４】
このようなエフロが発生すると、コンクリート構造物の美観を著しく損なうので、その防止対策が要請されていて、例えば、特開平９−１６９５８３号公報には、雨だれ状の白色化を回避するコンクリート表面の処理方法が提案されている。
【０００５】
この公報に提案されている表面処理方法は、水酸化カルシウムと化学反応して、水に不溶性の安定化合物を生成する化学薬品の水溶液を、コンクリート表面に塗布することを要旨としていて、この方法によれば、コンクリート表面,表層に存在する水酸化カルシウムが、コンクリート表面に塗布した化学薬品と反応して、水に不溶性の安定した化合物となり、また、緻密な一種の遮水層を形成するため、雨水の浸透を防いで、エフロ現象の発生が防止される。
【０００６】
しかしながら、このようなコンクリート表面の処理方法には、以下に説明する技術的な課題があった。
【０００７】
【発明が解決しようとする課題】
すなわち、上記公開公報に提案されているコンクリート構造物の表面処理方法によれば、エフロ現象の発生を効果的に防止することができる。ところが、コンクリート構造物が日陰や湿潤地に構築されていると、コンクリート構造物の表面には、カビ,藻類,菌類などの微生物が繁殖して、黒色化したり、緑変化して、汚れが目立ち、エフロ現象と同様に美観を損なうという問題があるが、上記公報に提案されている表面処理方法では、この現象に効果的に機能しないという問題があった。
【０００８】
このため、コンクリート構造物の表面にカビ,藻類,菌類などの微生物の繁殖に伴う、黒や緑色の汚れが発生すると、この部分を研磨剤で削ったり、あるいは、塗装するなどの表面処理を行っているが、これらの対策には、多大な労力と費用がかかる。
【０００９】
本発明は、このような従来の問題点に鑑みてなされたものであって、その目的とするところは、多大な労力や費用をかけることなく、エフロ現象と微生物の繁茂に伴う黒色化や緑色化現象とを同時に防止することができるコンクリート表面の処理方法を提供することにある。
【００１０】
【課題を解決するための手段】
上記目的を達成するために、本発明は、水酸化カルシウムと化学反応して、水に不溶性の安定化合物であるフッ化カルシウム，ケイフッ化カルシウム，炭酸カルシウム，クエン酸カルシウムを生成するフッ化物,フッ化水素化物,ケイフッ化物,炭酸化合物,炭酸水素化合物,カルボン酸,カルボン酸化合物のいずれか１つまたはこれらの混合物から選択されるエフロ発生防止剤を含む水溶液に、防かび剤,防藻剤を混合した溶液を作成し、この溶液を型枠脱型直後のコンクリート表面に塗布または散布する処理方法であって、前記エフロ発生防止剤は、コンクリート表面の単位面積（１ｍ２）に対して、２００〜４００ｇとなるように塗布または分散し、前記防かび剤，防藻剤は、有機系のイミダゾール，チアゾール系の単独配合物および両者の配合物のいずれか１つとし、前記エフロ発生防止剤を溶解した水溶液に対して添加するようにした。
このように構成したコンクリート表面の処理方法によれば、型枠脱型直後のコンクリート表面に塗布または散布する溶液に、水酸化カルシウムと化学反応して、水に不溶性の安定化合物を生成するフッ化物,フッ化水素化物,ケイフッ化物,炭酸化合物,炭酸水素化合物,カルボン酸,カルボン酸化合物のいずれか１つまたはこれらの混合物から選択されるエフロ発生防止剤が、コンクリート表面の単位面積に対して、２００〜４００ｇ含まれている。
このため、コンクリート表面,表層に存在する水酸化カルシウムが、コンクリート表面に塗布した化学薬品と反応して、水に不溶性の安定した化合物となり、また、緻密な一種の遮水層を形成するため、雨水の浸透を防いで、エフロ現象の発生が防止される。
また、上記コンクリート表面の処理方法によれば、型枠脱型直後のコンクリート表面に塗布または散布する溶液には、有機系のイミダゾール，チアゾール系および両者の配合物からなる防かび剤,防藻剤が、エフロ発生防止剤を融解した水溶液に対して、１〜数％添加合されている。
このため、コンクリート表面でのカビ,藻類,菌類などの微生物の繁殖が防止される。
以上のような機能を有する溶液は、１液により、複数の因子によるコンクリート表面の美観を損なう汚れを防止することができ、しかも、この溶液を塗布ないしは散布することだけでこのような機能が得られ、手間もかからずコストも安く済む。
【００１１】
【発明の実施の形態】
以下、本発明の好適な実施の形態について、添付図面を参照にして詳細に説明する。図１は、本発明にかかるコンクリート表面の処理方法の一実施例を示している。
【００１２】
同図に示す処理方法では、型枠内にコンクリートを打設して、打設したコンクリートの強度が発現され、型枠を脱型した直後に、構築されたコンクリート構造物１０の大気に晒されるコンクリート表面１２に溶液１４が、ノズル１６により散布される。
【００１３】
なお、溶液14の散布は、脱型直後のコンクリート表面１２に行うのが最も効果的であるが、脱型後にある程度時間をおいて散布しても問題はない。
【００１４】
溶液１４には、エフロ発生防止剤と有機系の防かび剤,防藻剤とが含まれている。
【００１５】
エフロ発生防止剤は、水酸化カルシウムと化学反応して、水に不溶性の安定化合物を生成するフッ化物,フッ化水素化物,ケイフッ化物,炭酸化合物,炭酸水素化合物,カルボン酸,カルボン酸化合物のいずれか１つまたはこれらの混合物から選択され、水溶液の形態とされる。
【００１６】
このエフロ発生防止剤は、コンクリート表面１２の単位面積（１ｍ２）に対して、２００〜４００ｇの範囲内で、均一に分散されるように、水溶液の濃度および散布量がコントロールされる。
【００１７】
防かび,防藻剤としては、例えば、有機系のものには、イミダゾール,チアゾール系および両者の配合物などがあり、例えば、商品名、アモンデルＰＯＴ、ベルミノンＰＢ３０(大和化学工業株式会社製)や、同ホクスターＨＰ(北興化学工業株式会社製),マルカサイドＡＰ,マルカサイドＯＸ−1(大阪化成株式会社製)などが市販されているので、これを用い、エフロ発生防止剤を溶解した水溶液に対して、例えば、１〜数％添加する。
【００１９】
本発明では、コンクリート表面１２の水酸化カルシウムがエフロ発生防止剤と反応して、安定な化合物に変化する際、微粒子状の無機系防かび,防藻剤が、その化合物の中に取り込まれて、その機能を発揮することを期待している。
【００２１】
防かび,防藻剤は、有機系または無機系をそれぞれ単独に使用すること以外に、両者を組合せて使用することもできる。なお、有機系のものは、コンクリート表面１２に含浸することにより、取り込まれて、防かび効果を発揮する。
【００２２】
以上のようにして、脱型された直後のコンクリート表面１２に溶液１４を散布すると、溶液１４に、水酸化カルシウムと化学反応して、水に不溶性の安定化合物を生成するフッ化物,フッ化水素化物,ケイフッ化物,炭酸化合物,炭酸水素化合物,カルボン酸,カルボン酸化合物のいずれか１つまたはこれらの混合物から選択されるエフロ発生防止剤が含まれている。
【００２３】
このため、コンクリート表面１２に存在している水酸化カルシウムと、コンクリート表面１２に散布したエフロ発生防止剤とが反応して、水に不溶性の安定した化合物１８(フッ化カルシウム,ケイフッ化カルシウム,炭酸カルシウム, クエン酸カルシウム)が生成され、これにより、エフロ現象の発生が防止される。
【００２４】
また、上記コンクリート表面の処理方法によれば、型枠脱型直後のコンクリート表面１２に散布する溶液１４に、有機系の防かび剤,防藻剤が含まれている。
【００２５】
このため、コンクリート表面１２でのカビ,藻類,菌類などの微生物の繁殖が防止され、この結果、コンクリート表面１２に黒色や緑色の汚れの発生が防止される。
【００２６】
以上のような機能を有する溶液１４は、１液により、複数の因子によるコンクリート表面１２の美観を損なう汚れを防止することができ、しかも、この溶液１４を散布することだけでこのような機能が得られ、手間もかからずコストも安く済む。
【００２７】
なお、上記実施例では、溶液１４を脱型直後のコンクリート表面１２に散布する場合を例示したが、本発明の実施は、溶液１４を散布することだけでなく、ローラや刷毛などにより塗布しても同様な効果が得られる。
【００２８】
【発明の効果】
以上、実施例で詳細に説明したように、本発明にかかるコンクリート表面の処理方法によれば、エフロ発生による白色化と微生物の繁殖による黒色化および緑色化の双方を同時に防止することができる。
【図面の簡単な説明】
【図１】本発明にかかるコンクリート表面の処理方法の一実施例を示す施工状態の説明図である。
【符号の簡単な説明】
１０    コンクリート構造物
１２    コンクリート表面
１４    溶液
【図１】
0004223141.tif 000002